(57)【要約】  切断抵抗性及び難燃性の生地様物質(１００、２００、３００、４００、５００)。難燃性物質及び樹脂から作られた複数の防護プレート(１０２、４０２、４１２)が生地支持体(２０５、４０５、４１５)に付着されており、優れた切断抵抗性及び難燃性を有する生地様物質(１００、２００、３００、４００、５００)を提供する。任意の第二の複数の防護プレート(７１２)が防護プレート(７０２)の第一の層と反対側の支持体(７０５)に付着され得る。又、任意の層(２０７、３０７、４０７、５０７、６０７)が防護プレート(１０２、４０２、４１２)上に配置され、生地様物質(１００、２００、３００、４００、５００)に、耐熱性、耐磨耗性、把握又は付加的な難燃性のような他の特性を加える。
2007530799.tif 000002
【特許請求の範囲】
【請求項１】
可撓性支持体及び
前記可撓性支持体に付着させた、重なり合わない複数の防護プレート
を含む難燃性生地であり、隣接する防護プレート間に複数の空所が画定されるような様式に防護プレートが配列されており、防護プレートが難燃性物質を含有する、難燃性生地。
【請求項２】
防護プレートが約５乃至２０ミルの範囲の厚さを有する、請求項１に記載の難燃性生地。
【請求項３】
防護プレートが約１０乃至１５ミルの範囲の厚さを有する、請求項２に記載の難燃性生地。
【請求項４】
防護プレートがおよそ六角形の形状であり、約５０乃至１２０ミルの範囲の直径を有する、請求項１に記載の難燃性生地。
【請求項５】
防護プレートが約７０乃至９０ミルの範囲の直径を有する、請求項４に記載の難燃性生地。
【請求項６】
隣接する防護プレート間の空所がおよそ直線状であり、約５乃至２０ミルの範囲の幅を有する、請求項１に記載の難燃性生地。
【請求項７】
前記空所が約１０乃至１５ミルの幅を有する、請求項６に記載の難燃性生地。
【請求項８】
難燃性物質が難燃性添加剤及び樹脂を含有する、請求項１に記載の難燃性生地。
【請求項９】
難燃性物質が、アルミニウム三水酸化物、水酸化マグネシウム、三酸化アンチモン、硼酸亜鉛、低融点ガラス、ハロゲン化化合物、ハロゲン化ホスフェート、第一燐酸アンモニウム、シリコーン系添加剤、メラミン塩及び膨張添加剤の少なくとも一つを含有する、請求項８に記載の難燃性生地。
【請求項１０】
樹脂がエポキシ樹脂を含む、請求項８に記載の難燃性生地。
【請求項１１】
樹脂がフェノール樹脂を含む、請求項８に記載の難燃性生地。
【請求項１２】
難燃性物質が１７．６５重量部のＥｐｏｎ  ８２８、０．３４重量部のＡ１８７、０．３４重量部のＢＹＫ９９５、０．２４重量部のＢＹＫ５２５、１．０７重量部のＡｍｉｃｕｒｅ  ＣＧ１２００、０．８９重量部のＡｎｃａｍｉｎｅ  ２４４２、０．０８重量部のＢＫ５０９９、１８．８６重量部のＭａｒｔｉｎａｌ  ＯＮ−３２０、９．４７重量部のＭａｒｔｉｎａｌ  ＯＬ−１０４ＬＥ及び１．０８重量部のＴＳ７２０を含有する、請求項１に記載の難燃性生地。
【請求項１３】
可撓性支持体が織布を含む、請求項１に記載の難燃性生地。
【請求項１４】
織布が綿を含む、請求項１２に記載の難燃性生地。
【請求項１５】
織布がナイロン／綿ブレンドを含む、請求項１４に記載の難燃性生地。
【請求項１６】
可撓性支持体が革を含む、請求項１に記載の難燃性生地。
【請求項１７】
可撓性支持体が難燃性生地である、請求項１に記載の難燃性生地。
【請求項１８】
防護プレート上に配置される一つの層をさらに含む、請求項１に記載の難燃性生地。
【請求項１９】
前記層がエラストマー物質である、請求項１８に記載の難燃性生地。
【請求項２０】
エラストマー物質がシリコーンを含む、請求項１９に記載の難燃性生地。
【請求項２１】
前記層が断熱材である、請求項１８に記載の難燃性生地。
【請求項２２】
前記層が、防護プレートの最初に記載された層に付着された、重なり合わない第二の複数の防護プレートを有する、請求項１８に記載の難燃性生地。
【請求項２３】
最初に記載された複数の防護プレートと反対側の可撓性支持体に付着された、重なり合わない第二の複数の防護プレートをさらに含有する、請求項１に記載の難燃性生地。
【請求項２４】
第二の複数の防護プレートが難燃性添加剤を含有する、請求項２３に記載の難燃性生地。
【請求項２５】
難燃性物質がセラミックビーズを含有する、請求項１に記載の難燃性生地。
【請求項２６】
Ｅｐｏｎ  ８２８、Ａ１８７、ＢＹＫ９８０、ＢＹＫ５２５、Ａｍｉｃｕｒｅ  ＣＧ１２００、Ａｎｃａｍｉｎｅ２４４２、ＢＫ５０９９、Ｍａｒｔｉｎａｌ  ＯＮ−３２０、Ｍａｒｔｉｎａｌ  ＯＬ−１０４ＬＥ及びＴＳ７２０を含有する難燃性物質。
【請求項２７】
２４．７８重量部のＥｐｏｎ  ８２８、０．４８重量部のＡ１８７、０．９３重量部のＢＹＫ９８０、０．３３重量部のＢＹＫ５２５、１．５０重量部のＡｍｉｃｕｒｅ  ＣＧ１２００、１．２５重量部のＡｎｃａｍｉｎｅ２４４２、０．１１重量部のＢＫ５０９９、２６．４９重量部のＭａｒｔｉｎａｌ  ＯＮ−３２０、１３．３０重量部のＭａｒｔｉｎａｌ  ＯＬ−１０４ＬＥ及び０．６７重量部のＴＳ７２０を含有する、請求項２６に記載の難燃性物質。
【請求項２８】
セラミックビーズをさらに含有する、請求項２６に記載の難燃性物質。
【請求項２９】
セラミックビーズが重量によりＺｉｒｂｌａｓｔ  Ｂ１２５及びＭ５を含む、請求項２８に記載の難燃性物質。
【発明の詳細な説明】
【背景技術】
【０００１】
いくつかの防護衣料用途において、衣料生地又は衣料物質は、難燃性並びに切断抵抗性及び破壊抵抗性の両方である必要がある。一つの例は、火及び熱に対する適切な防護並びに鋭利な物からの切断及び破壊抵抗性を与えなくてはならない、ジャケット、ズボン、手袋及びブーツを含む、消防服である。
【０００２】
難燃性生地は、又、カーテン及び家具カバーのような品目のために家庭において用いられる。伝統的に、難燃性生地を作る２つの方法がある。一番目は、生地を作ることにおいて難燃性繊維を用いることに関し、二番目は、生地の化学的処理に関する。
【０００３】
一番目の方法では、アラミド又はガラス繊維のような耐燃性繊維、又は耐燃性繊維及び易燃性繊維のブレンドが編まれるか又は織られ、耐燃性生地及び耐燃性生地ブレンドを作る。ノメックス生地及びケブラー生地は、そのような難燃性生地の例である。ガラス繊維もそのような生地に織られ得て、それから、消火服のような品目に用いられる。
【０００４】
しかし、高いコスト、テキスチャー及び外観のために、そのような生地は、特殊歯車及び工業的用途において用いられ、消費者用衣類及び家庭用テキスタイルにおいては通常見い出されない。
【０００５】
二番目の方法は、生地に耐燃性又は難燃性を与えるための生地の化学的処理に関する。この目的のために、多くのスプレー用耐燃性化学的溶液、ペイント、ワニス及び被覆製品が販売されている。いくつかは、製織工場において製造中に施される。他のものは、製造後に生地の上に施され得る。例えば、家庭でのカーテン、ドラペリー、子供用パジャマ及び他の物品は、化学的に適用される難燃剤での低減された燃焼速度を有し得る。
【０００６】
しかし、ほとんどの非毒性の化学的に適用される液体難燃剤は水性である。水性の難燃剤は、繰り返される使用又は洗濯により洗い落ちてしまい、それによって、生地の難燃性が次第に低減する。又、難燃化処理は、一般的に生地の機械的強度を改良しない。
【発明の開示】
【課題を解決するための手段】
【０００７】
発明の概要
本発明は、優れた難燃性及び切断抵抗性を有する生地又は可撓性生地用物質に関する。一つの面において、難燃性生地は、可撓性支持体及びその支持体に付着された、重なり合わない複数の防護プレートを含有する。隣接する防護プレート間に複数の空所が画定されるような様式で防護プレートは配列されている。又、防護プレートは難燃性物質から作られている。他の面では、本発明は、難燃性物質を包含する。本発明の更なる面は、防護プレート上に配置された層を有する難燃性生地を包含する。
【０００８】
好ましい態様の詳細な記載
本発明は、（１）難燃性及び（２）切断／破壊抵抗性の性質を有する可撓性生地を提供する。本発明の生地は、生地支持体の上面に付着された耐燃性及び切断／破壊抵抗性の複数の防護プレートを有するので独特である。いくつかの態様では、支持体生地は耐燃性でもなく、化学的に処理されてもいない。しかし、他の態様では、耐燃性及び切断／破壊抵抗性の防護プレートは、ノメックス［Ｎｏｍｅｘ（登録商標）］又はケブラー［Ｋｅｖｌａｒ（登録商標）］のような耐燃性生地に付着されている。本発明の生地は又、可撓性を低減し得る難燃性物質の貼り合わせを含まない。
【０００９】
本明細書に記載された生地又は生地様物質は、可撓性の生地支持体上に不連続のプレート様物体（防護プレート）を組み込む又は付着させることにより難燃性並びに切断抵抗性及び破壊抵抗性を達成する。防護プレートは連続性であり、重なり合っておらず、隣接するプレート間に空所があるような様式で配列又は配置される。防護プレート物質は、難燃性及び切断抵抗性の両方であることが企図されており、スクリーン印刷できることを含む印刷できる樹脂を含有し得る。
【００１０】
難燃性樹脂は、公知の難燃性添加剤を個々に又は組み合わせて、個々の又は組み合わせた公知の樹脂物質に混合することにより製造される。難燃性添加剤及び樹脂のリストは、下記の通りである：
難燃性添加剤
・アルミニウム三水酸化物
・水酸化マグネシウム
・三酸化アンチモン
・硼酸亜鉛
・低融点ガラス
・ハロゲン化化合物
・ハロゲン化ホスフェート
・第一燐酸アンモニウム
・シリコーン系添加剤
・セラミックビーズ
・メラミン塩
・膨張添加剤
・他の公知の難燃剤添加剤

樹脂
・エポキシ樹脂
・フェノール樹脂
・ポリ塩化ビニル（ＰＶＣ）
・ポリオレフィン
・ポリアミド
・エラストマー
・ハロゲン化樹脂化合物
・他の公知の同様の物質
【００１１】
従って、列挙された難燃性添加剤のいずれかを樹脂のいずれかに添加し得て、難燃性樹脂を得る。しかし、難燃性添加剤、樹脂及び相対量を選ぶ場合、その混合物が、印刷可能なテキスチャー及び稠度及び少なくともわずかな浸透に対する能力を維持し、及び／又は可撓性支持体に付着することが重要である。
【００１２】
付着された防護プレートは、生地に可撓性を与える、隣接した防護プレート間の複数の空所を画定する。それらの空所は、支持体生地の、火炎への直接の暴露を最小にするのに十分に狭い。空所の幅及び位置は、生地が切断し得るか又は引裂し得る一直線に配列された空きスペースの存在を最小にするように選ばれる。しかし、隣接するプレート間の空所は典型的に直線状である。
【００１３】
図１は、本発明の生地の一つの態様を示す。図２は、図１に示されている線Ａ−Ａに沿って切り取られた断面図である。生地１００は、可撓性支持体２０５及び付着された防護プレート１０２を有する。防護プレート１０２は重なり合っておらず、隣接する防護プレート１０２間に複数の空所１０４が画定されるような様式で配列される。空所１０４の幅はおよそ均一であり得る。いくつかの態様では、幅１０８は５乃至２０ミルの範囲であり得る。他の態様では、空所幅は約１０乃至１５ミルである。防護プレート１０２は耐燃性物質又は難燃性物質を含有する。いくつかの態様では、防護プレート１０２は正六角形の形状を有するが、同様に、他の形状にもなされ得る。ほとんどの態様では、防護プレート１０２は、望ましい切断抵抗性及び難燃性に依存して約５乃至２０ミル厚さの範囲の厚さ２０９を有する。他の態様では、防護プレート厚さ２０９は約１０乃至１５ミルの範囲である。又、いくつかの態様では、各防護プレート１０２は５０乃至１２０ミルの範囲の直径１０６を有し得る。他の態様では、直径１０６は約７０乃至９０ミルの範囲である。一つの態様では、各防護プレート１０２は約８０ミルの直径を有する。
【００１４】
本発明の他の態様では、防護プレート１０２を形成するために、単独で又はいずれかの組み合わせにおける、表１−４に記載された樹脂Ａ、樹脂Ｂ又は樹脂Ｃのような、しかしそれらに限定されない難燃性物質及び高モジュラスのセラミックビーズの両方を含有するカスタマイズ化された樹脂が用いられる。樹脂Ａ、Ｂ及びＣはエポキシ系樹脂を含有する特定の配合物であるが、難燃性物質を従来のエポキシ及び／又はフェノール樹脂と混合することにより、他の配合物も作られ得る。
【００１５】
支持体２０５は、革、綿又はナイロン／綿ブレンドのような、しかし、それらに限定されない、織られた、編まれた又は不織の生地を含有し得る。支持体２０５は、又、ノメックス［Ｎｏｍｅｘ（登録商標）］又はケブラー［Ｋｅｖｌａｒ（登録商標）］を含む難燃性生地も含有し得る。しかし、その支持体２０５が可撓性であり、かつ防護プレート１０２が支持体層に接着することは重要である。ほとんどの態様では、特に硬化後に、支持体２０５に、より確実に付着するために、防護プレート１０２は、少なくともわずかには支持体２０５に浸透する。いくつかの態様では、熱に抵抗し得て、消火活動のような高熱環境において容易に融解しない支持体生地が選ばれる。それらの支持体生地には、綿、絹及び毛のような天然生地並びに耐熱性を有する合成生地を含むがそれらに限定されない。
【００１６】
セラミックビーズを含有するか又は含有しない防護プレート樹脂は典型的には、公知のスクリーン印刷技術を用いて生地支持体２０５の表面に印刷され得るペースト様物質の形態でできている。次に、印刷された樹脂は、熱硬化又は紫外線（ＵＶ）硬化のような方法により硬化され、支持体２０５上に複数の防護プレート１０２を凝固させる、すなわち付着させる。印刷された防護プレート１０２の不連続性のために、その防護プレート１０２間の空所１０４は連続性であり、幅が比較的均一であり、最終的な生地１００がその可撓性及び難燃性の両方を維持することを可能にする。空所１０４は又、設計パラメーターにより要求される切断抵抗及び／又は破壊抵抗を維持するのに十分に狭い。
【００１７】
図１及び２は、防護プレート１０２の上に又は一面に配置された層２０７も示している。層２０７は、高い把握強度又は摩擦、耐熱  （すなわち、生地への伝熱を最小にするための断熱材）、耐磨耗性及び付加的な難燃性のような特徴を提供し得る。いくつかの態様では、層２０７は、シリコーンのようなエラストマー物質を含有する。耐熱性の他に、層２０７は、例えば手袋において用いられる生地のために把握強度も提供し得る。図２に示されたいくつかの態様では、層２０７の物質も可撓性であり、空所１０４を塞ぎもするが生地２００は、なお可撓性を維持する。
【００１８】
その層２０７が、図１に示されているような連続性層であることができることに注意することは重要である。しかし、図６に示されているような他の態様では、層２０７と類似の物質（シリコーンのような）を含有する複数の防護プレート６０７が防護プレート１０２の上面上に印刷され得る。防護プレート６０７は、防護プレート１０２に対して位置合わせされ得るか又は位置合わせされ得ない。防護プレート６０７は、防護プレート１０２と同じか又は異なる直径であり得る。一般的に、可能な場合は、位置合わせされていない防護プレート６０７を印刷することは、より低いコストゆえに有利である。さらなる改良が、２００２年８月８日に公開された米国特許出願公開ＵＳ−２００２−０１０６９５３−Ａ１に見出され得て、引用によりそのまま本明細書に組み込む。
【００１９】
図３は、図１における線Ａ−Ａに沿って切り取られた断面の他の態様である。生地３００は、先に記載されたように可撓性支持体２０５及び付着された防護プレート１０２を有する。層３０７は、各防護プレート１０２全体に配置され、図２におけるように空所１０４を塞がない。先に記載されたように、層３０７はシリコーンのようなエラストマー物質であり得る。層３０７は、又、図２に示されている層２０７と同じ目的を有する。しかし、層３０７は、空所１０４を覆わない又は塞がないゆえに増大された通気性又は空気循環のために有利である。
【００２０】
図４は、積み重ねられた支持体４０５及び４１５並びに付着された複数の防護プレート４０２及び４１２を有する多層生地４００を示す。防護プレート４０２及び／又は防護プレート４１２は、先に記載したように硬化される難燃性樹脂を含有し得る。防護プレート４０２及び４１２は、位置合わせされ得るか又は位置合わせされ得ない。防護プレート４１２を位置合わせされない一つの利点は、より低いコストである。図６は、位置合わせされない防護プレート６０７、１０２の例を示しており、防護プレート６０７は、支持体４１５のような支持体上に印刷され得るか又は防護プレート１０２上に直接印刷され得る。
【００２１】
支持体４０５及び４１５は、綿、革、ナイロン／綿ブレンド、又はその上において防護プレート４０２及び４１２が印刷され得て付着され得る難燃性生地のような、しかしそれらに限定されない可撓性生地を含み得る。各々の層についての防護プレートのサイズ、形状及び空所サイズは、生地４００の選ばれる可撓性に合うように及び／又は層間の空所の配列を最小にするように調整され得る。複数層生地４００は、付加的な切断抵抗性及び破壊抵抗性並びに難燃性を与え得るが、図１−３に示されている単一層防護プレート構造と比較していくらかの全体的な可撓性をなくし得る。層４０７は図２に示されている層２０７と構造的に類似であり、先に記載されており、ここに組み入れられる。さらに、支持体４１５は、プレート４０２にゆるく又は固く結合され得ることに注意する。しかし、ほとんどの態様において、支持体４１５がプレート４０２に対して滑り動き得るように支持体４１５はゆるく結合されている。
【００２２】
図５は、図４に示されている複数層生地の他の態様である。生地５００は又、複数の又は積み重ねられた支持体４０５、４１５並びに付着された防護プレート４０２及び４１２も含有する。層５０７は防護プレート４１２上に配置され、図３において示されている層３０７と構造的に類似であり、先に記載されており、ここに組み込まれる。
【００２３】
図７は、防護プレート７０２が支持体７０５の片側に付着されており、防護プレート７１２が支持体７０５の反対側に付着されている。防護プレート７０２は、防護プレート７１２と同じか又は異なるサイズ及び／又は形状であり得る。防護プレート７０２は防護プレート７１２に対して位置合わせされ得るか又は位置合わせされ得ない。しかし、ほとんどの態様では、防護プレート７０２、７１２は六角形であり、位置合わせされておらず、防護プレート７１２とは異なる直径を有する。
【実施例】
【００２４】
以下に、樹脂配合並びに難燃性及び切断抵抗性における試験結果の２つの例を示す。本発明の樹脂配合物において用いられる原料を表１にまとめる。
【００２５】
【表１】
2007530799.tif 000003
【００２６】
一つの実験において、樹脂Ａは、生地支持体上にスクリーン印刷し、難燃性並びに切断及び／又は破壊抵抗を与えるために用いられる樹脂組成物を提供するために調製される。樹脂Ａを調製するために、Ｅｐｏｎ  ８２８、Ａ−１８７、ＢＹＫ９９５及びＢＹＫ５２５の重量を計り、５０ｍｌ容のポリエチレン容器に入れ、ＳｐｅｅｄＭｉｘｅｒ（登録商標）ホルダー（ＦｌａｃｋＴｅｋからのモデルＤＡＣ  １５０  ＦＶ−Ｋ）中に配置し、２，５００ｒｐｍの速度で３０秒間混合した。その容器を混合器から取り出し、Ａｍｉｃｕｒｅ  ＣＧ１２００、ａｍｉｃｕｒｅ  ２４４２、ＢＫ５０９９、Ｍａｒｔｉｎａｌ  ＯＮ−３２０、Ｍａｒｔｉｎａｌ  ＯＬ−１０４ＬＥ及びＴＳ７２０を添加した。全混合物を再びＳｐｅｅｄＭｉｘｅｒ中に入れ、同じ条件で再び混合した。
【００２７】
その混合物を、ブレンドされた６５％のポリエステル及び３５％の綿生地上に、約８０ミルの防護プレート直径、約１４ミルの空所幅及び約１０ミルのおよそ均一の厚さを有する金属ステンシルを用いてスクリーン印刷した。その印刷された生地を１４０℃におけるオーブン中に入れ、１時間、熱硬化した。
【００２８】
下記の表２は、樹脂Ａの原料成分及びそれぞれの量をまとめている。それらの重量は、相対量での表示であり、必要に応じて種々の係数又は定数を掛けることができる。
【００２９】
【表２】
2007530799.tif 000004
【００３０】
次に、生地Ａとして特定された硬化された生地を１５ｃｍ×２０ｃｍの断片に切断し、燃焼試験を行うために金属リング上に水平に置いた。ろうそくに火をつけ、樹脂Ａにより作られた印刷された防護プレートを有する側を下向きに向け、ろうそくの炎に向けた生地Ａの下に置いた。生地Ａを炎に３０秒間当て、その後、ろうそくを取り除いた。ろうそくと接触した生地Ａの領域は発光を生ずるのが観察されたが、その発光は広がらず、次第に消失した（消えた）。ろうそくを取り除いた後の発光時間を測定し、生地Ａの難燃性を推定した。印刷されていない側（防護プレートの反対の生地側）について同じ実験を繰り返した。
【００３１】
次に、比較のために、生地Ａ支持体用に用いられたようなプレーンのポリエステル／綿生地を対照試料（対照生地）として用い、又、燃焼試験をした。ろうそくの炎を、金属リング上に水平に置いた対照生地に当てた。対照生地は連続的に燃焼し、発火し始める時間を測定した。その実験の結果を以下の表３にまとめる。
【００３２】
【表３】
2007530799.tif 000005
【００３３】
生地Ａでは、３０秒後の暴露後に火炎源を取り除いた後、発光は消えた。一方、対照生地は、火炎源を取り除いた後にも続けて燃焼した。予測しないことに、生地Ａの印刷されていない側も優れた難燃性を示し、発光時間は印刷された側よりも、わずかに長い程度であった。
【００３４】
それぞれ樹脂Ｂ及び樹脂Ｃを用いる生地Ｂ及び生地Ｃとして特定された他の生地においても実験を行った。それらの例において、樹脂Ｂ及び樹脂Ｃは、難燃性及びより高い切断抵抗性の組み合わされた性質のために配合された。以下の表４は、樹脂Ｂ及びＣの組成をまとめている。
【００３５】
【表４】
2007530799.tif 000006
【００３６】
樹脂Ｂ及び樹脂Ｃの両方は組成において非常に類似であり、両方とも難燃性物質を含有する。樹脂Ｂは、配合において小さなセラミックビーズを含有し、付加的な切断抵抗性を与えるが、樹脂Ｃは添加されたセラミックビーズを含有しなかった。樹脂Ａにおいて先に記載した混合操作を用いた。６５％のポリエステル及び３５％の綿の生地上に樹脂Ｂ及び樹脂Ｃをスクリーン印刷し、１４０℃で１時間硬化した。その燃焼試験を樹脂Ａについて記載したのと同じ操作を用いて行った。樹脂Ｂ及び樹脂Ｃについての難燃性および切断抵抗性についての結果を以下の表５にまとめる。
【００３７】
【表５】
2007530799.tif 000007
【００３８】
樹脂Ｂ及び樹脂Ｃについての試験結果は、樹脂Ｂ及び樹脂Ｃの両方がおよそ同じ発光時間を有したので、セラミックビーズを添加することは、難燃性に影響を与えるようではないことを意味する。しかし、セラミックビーズを添加することは切断抵抗性をかなり改良した。
【００３９】
本発明を好ましい態様に関して記載したが、当業者は、変更が、本発明の精神及び範囲から逸脱しない形態及び詳説においてなされ得ることを認識するであろう。
【図面の簡単な説明】
【００４０】
【図１】図１は、本発明の生地の上面図である。
【図２】図２は、図１における線Ａ−Ａに沿って切り取られた断面図である。
【図２Ａ】図２Ａは、支持体に浸透し、付着された防護プレートを示す。
【図３】図３は、図１における線Ａ−Ａに沿って切り取られた断面の他の態様である。
【図４】図４は、本発明の生地の複数層の態様である。
【図５】図５は、図４の複数層生地の他の態様である。
【図６】図６は、第二の支持体を有する又は有しない２つの、複数の防護プレートを有する生地を示す。
【図７】図７は、単一の支持体の両面に付着された防護プレートを示す。
【図１】
2007530799.tif 000008
【図２】
2007530799.tif 000009
【図３】
2007530799.tif 000010
【図４】
2007530799.tif 000011
【図５】
2007530799.tif 000012
【図６】
2007530799.tif 000013
【図７】
2007530799.tif 000014
【手続補正書】
【提出日】平成19年7月3日(2007.7.3)
【手続補正１】
【補正対象書類名】特許請求の範囲
【補正対象項目名】全文
【補正方法】変更
【補正の内容】
【特許請求の範囲】
【請求項１】
可撓性支持体と、
前記支持体上の、印刷された重合体の防護プレートの配列されたパターンとを含む可撓性でありかつ難燃性の生地であって、
前記防護プレートは、２０ミル以下の実質的に均一な厚さを有し、一般に均一な幅の２０ミル以下の連続する空所によって互いに隔てられており、その直径が１２０ミル以下である、難燃性物質を含む、前記生地。
【請求項２】
防護プレートが支持体の表面に浸透している、請求項１に記載の生地。
【請求項３】
防護プレートが重合性の樹脂及び難燃性の添加剤を含む、請求項１または２に記載の生地。
【請求項４】
難燃性物質が、アルミニウム三水酸化物、水酸化マグネシウム、三酸化アンチモン、硼酸亜鉛、低融点ガラス、ハロゲン化化合物、ハロゲン化ホスフェート、第一燐酸アンモニウム、シリコーン系添加剤、メラミン塩及び膨張添加剤の少なくとも一つを含有する、請求項１−３のいずれか一項に記載の生地。
【請求項５】
難燃性物質が、ビスフェノールＡのジグリシジルエーテル、ジシアンジアミド、ポリアミン及びアルミニウム三水和物を含む、請求項１−３のいずれか一項に記載の生地。
【請求項６】
支持体が難燃性物質を含む、請求項１−５のいずれか一項に記載の生地。
【請求項７】
防護プレートの上にさらに断熱材の層を含む、請求項１−６のいずれか一項に記載の生地。
【請求項８】
難燃性物質がセラミックビーズを含む、請求項１−７のいずれか一項に記載の生地。
【請求項９】
セラミックビーズがジルコニウムオキシド及びシリカを含む、請求項８に記載の生地。
【国際調査報告】
2007530799.tif 000015